(57)【要約】      （修正有）【課題】長期に亘り抗菌性を保持可能な抗菌性成形体を提供する。【解決手段】植毛用接着剤３を塗布した母材２の表面に、無機質抗菌性粉末を含む抗菌性粒体４を固着させて、抗菌性成形体１を構成する。【選択図】        図１
2008127297.tif 000002
【特許請求の範囲】
【請求項１】
母材と、該母材の表面に付着されている無機質抗菌性粉末とからなることを特徴とする抗菌性成形体。
【請求項２】
前記母材は、熱可塑性樹脂からなり、前記無機質抗菌性粉末は、前記母材の表面の溶融時に直接的に付着されることを特徴とする請求項１記載の抗菌性成形体。
【請求項３】
前記無機質抗菌性粉末は、前記母材の表面に塗布される植毛用接着剤を介して、前記母材の表面に固着されることを特徴とする請求項１記載の抗菌性成形体。
【請求項４】
前記母材は、繊維からなることを特徴とする請求項３記載の抗菌性成形体。
【請求項５】
前記母材は、プラスチックからなることを特徴とする請求項３記載の抗菌性成形体。
【請求項６】
前記母材は、紙からなることを特徴とする請求項３記載の抗菌性成形体。
【発明の詳細な説明】
【技術分野】
【０００１】
本発明は、無機質抗菌性粉末（ゼオライト銀）を含む抗菌性成形体に関する。
【背景技術】
【０００２】
従来、繊維製品やプラスチック製品等における微生物や細菌の繁殖を阻止するために、無機系の抗菌剤が利用されている。無機系の抗菌剤は、例えば、ゼオライトやシリカ、アパタイト等の人工鉱物に、銀や亜鉛等の抗菌成分をイオン交換させて得られる平均粒径約２μｍの微小な粒子からなり、歯磨きや衣服、靴の中敷き、果樹園において果物に被せる袋等、様々な製品に適用されている。
【０００３】
この無機系抗菌剤を用いて、上記製品に抗菌性を保持させるためには、各製品の原料、即ち繊維やプラスチック等のペレットに抗菌剤の粒子が練り込まれた後、成形体が作製されることとなる。この場合、抗菌剤は原料全体に混合されるため、作製された成形体の表面に現れるのは、練り込まれた粒子の１％以下である。一方、外部から付着した微生物や細菌に作用しうるのは、表面に現れた抗菌剤のみである。そのため、９９％以上の抗菌剤が抗菌効果を発揮できず、充分な抗菌性が得られないという問題があった。
【０００４】
上記した問題を解消する方法として、成形体の表面に接着剤を塗布して、抗菌剤を付着させることが考えられる。
【発明の開示】
【発明が解決しようとする課題】
【０００５】
しかしながら、例えば、衣服の表面に接着剤を塗布して抗菌剤を付着させた場合、該衣服を洗濯すると、接着剤及び抗菌剤が衣服から剥がれてしまう。そのため、抗菌性が失われてしまうという問題があった。
【０００６】
したがって、抗菌性を永続的に保持可能な抗菌性成形体が望まれていた。
【課題を解決するための手段】
【０００７】
本発明は、以上の点を解決するために、次の構成を採用する。
【０００８】
〈構成〉
本発明に係る抗菌性成形体は、母材と、母材の表面に付着されている無機質抗菌性粉末とからなることを特徴とする。
【０００９】
本発明に係る抗菌性成形体において、母材は熱可塑性樹脂からなり、無機質抗菌性粉末は母材の表面の溶融時に直接的に付着されることを特徴とする。
【００１０】
本発明に係る抗菌性成形体において、無機質抗菌性粉末は母材の表面に塗布される植毛用接着剤を介して、母材の表面に固着されることを特徴とする。
【発明の効果】
【００１１】
本発明によれば、母材の表面に無機質抗菌性粉末を固着させて抗菌性成形体が構成されるので、母材の抗菌性が向上され、細菌や微生物等の繁殖を確実に阻止可能となる。また、良好な耐水性が得られるので、長期に亘る抗菌性の保持が可能となる。
【発明を実施するための最良の形態】
【００１２】
以下、本発明の実施形態を図を用いて詳細に説明する。
【実施例１】
【００１３】
図１は、本発明の実施例１に係る抗菌性成形体を示す概略断面図である。
この抗菌性成形体１は、母材２と、母材２の表面に塗布されている植毛用接着剤３と、該植毛用接着剤３を介して母材２の表面に固着されている抗菌性粒体４とからなる。
【００１４】
母材２は、本実施例では、綿繊維からなる不織布である。
【００１５】
植毛用接着剤３は、本実施例ではスチレンアクリル酸エステル−スチレン共重合体（品名：ペガール８１８、高圧ガス株式会社製）を主成分とし、堅牢度が高く、良好な耐熱性、耐湿性及び耐水性を有し、繊維やプラスチック、金属、紙等に密着可能な接着剤である。
【００１６】
図２は、抗菌性粒体を示す拡大図である。
抗菌性粒体４は、球状の母材５と、母材５の表面の全体に付着されている無機質抗菌性粉末６とからなる。
【００１７】
抗菌性粒体４の母材５は、本実施例では透明なプラスチック（合成樹脂）から構成され、約３〜５ｍｍの直径を有している。
無機質抗菌性粉末６は、平均粒径が約２μｍ、比重が２．１〜２．２のゼオライト固体粉末からなる。このゼオライト固体粉末は、例えば、アルミノシリケートからなる天然又は合成ゼオライトに、銀イオンをイオン交換反応により担持させて得られる（特開平５−１７６９７６号公報参照）。
抗菌性粒体４において、無機質抗菌性粉末６は、１００ｇの母材５に対し約３ｇの割合で付着されている。
【００１８】
本発明の抗菌性成形体１は、上記した母材２、植毛用接着剤３及び抗菌性粒体４を用いて、以下に示すように製造される。即ち、母材２の表面に、植毛用接着剤３を塗布する。そして、この植毛用接着剤３が乾燥する前に、抗菌性粒体４を水に分散した抗菌剤を、スプレーにより塗布する。これにより、抗菌性粒体４が、図１に示されるように、植毛用接着剤３を介して母材２の表面に付着する。その後、自然乾燥させると、植毛用接着剤３及び抗菌性粒体４は母材２の表面に固着し、抗菌性成形体１が得られる。
【００１９】
次に、本発明の実施例１に係る抗菌性成形体１に対する抗菌性試験について、説明する。
本実施例では、ＪＩＳ  Ｌ１０９２に規定される抗菌性試験方法に基づき、抗菌性成形体１に対する抗菌性試験を実施し、後述する静菌活性値及び殺菌活性値を算出した。
【００２０】
この抗菌性試験において、試験菌体として黄色ぶどう球菌を選択する。そして、不織布からなる母材２を、上記のように加工して得られた抗菌性成形体１を試験試料として、また、無加工の不織布を標準試料として、各試料への上記試験菌体に対する抗菌性試験を、以下のように実施した。
【００２１】
即ち、バイアル瓶に入れた滅菌済の各試料０．４ｇに、生菌数が（１±０．３）×１０５個／ｍｌとなるべく調整した試験菌体の懸濁液０．２ｍｌをそれぞれ接種し、３７±１℃で１８時間培養する。次に、界面活性剤（Ｔｗｅｅｎ８０）を０．２％添加した生理食塩水２０ｍｌを、上記したバイアル瓶に加えて攪拌し、菌の洗い出しを行う。そして、それぞれの洗い出し液を適宜希釈し、シャーレ中で寒天培地と混釈した後、３７±１℃で２４〜４８時間培養する。その後、生育したコロニー数を計測し、該コロニー数に希釈倍数を乗じて、生菌数を算出した。
【００２２】
図３は、抗菌性試験の結果を示す説明図である。
図３には、各試料に対して、植菌数及び１８時間培養後の生菌数が、それぞれ示されている。
【００２３】
図３に示されるように、標準試料及び試験試料に対して接種された試験菌体の菌数、即ち植菌数Ａは、Ａ＝１．７×１０４ｃｅｌｌｓ／ｍｌである。そして、試験試料、即ち本発明の抗菌性成形体１において、１８時間培養された後、洗い出し等の処理を経て測定された生菌数Ｃは、Ｃ＜２０ｃｅｌｌｓ／ｍｌとなっており、植菌数Ａと比較して大幅に減少している。一方、標準試料、即ち未加工の不織布において、１８時間培養後の生菌数Ｂは、Ｂ＝６.５×１０６ｃｅｌｌｓ／ｍｌとなっており、抗菌性成形体１とは異なり、菌が増殖している。
【００２４】
この試験結果に基づいて、静菌活性値を算出した。ここで、静菌活性値とは、上記した記号を用いた計算式（ｌｏｇＢ−ｌｏｇＣ）に基づき算出される数値であり、無加工の標準試料及び加工済の試験試料に、それぞれ一定量の菌（Ａ）を植え付けて１８時間培養した後に測定された各生菌数（Ｂ、Ｃ）の差に相当し、加工された試験試料における試験菌体の増殖を阻害或いは阻止する性能、即ち抗菌性能を示す数値である。この静菌活性値は、数値が高いほど抗菌性能が優れていることを表し、上記したＪＩＳ  Ｌ１０９２に規定される抗菌性試験方法では、静菌活性値が２．２以上である場合、試験試料の抗菌性が認められる。
【００２５】
図３に示される各数値を計算式（ｌｏｇＢ−ｌｏｇＣ）に代入して計算すると、試験試料に対する静菌活性値は５．５以上となる。したがって、試験試料、即ち抗菌性成形体１の高抗菌性が認められる。
【００２６】
同様に、図３に示される試験結果に基づいて、殺菌活性値を算出した。ここで、殺菌活性値とは、上記した記号を用いた計算式（ｌｏｇＡ−ｌｏｇＣ）に基づき計算される数値であり、試験試料に一定量の菌（Ａ）を植え付けて１８時間培養した後に測定された生菌数（Ｃ）の植菌数（Ａ）との差に相当し、加工された試験試料における試験菌体を殺菌する性能、即ち制菌性能を示す数値である。上記したＪＩＳ  Ｌ１０９２に規定される抗菌性試験方法では、殺菌活性値が０或いは０以上である場合、試験試料の制菌性が認められる。
【００２７】
図３に示される各数値を計算式（ｌｏｇＡ−ｌｏｇＣ）に代入して計算すると、試験試料に対する殺菌活性値は２．９以上となる。したがって、試験試料、即ち抗菌性成形体１の高制菌性が認められる。
【００２８】
以上のように、本発明の実施例１によれば、母材２の表面に無機質抗菌性粉末６を含む抗菌性粒体４を固着させて、抗菌性成形体１が構成されるので、母材２の抗菌性及び制菌性が著しく向上され、細菌や微生物等の繁殖を確実に阻止可能となる。また、抗菌性粒体４の固着に植毛用接着剤３を利用することにより、良好な耐水性が得られるので、長期に亘り抗菌性の保持が可能となる。更に、無機質抗菌性粉末６は母材２表面に塗布されるので、使用量が少なくて済み、コストの抑制が可能となると共に、母材２に練り込む必要がなくなるので、適用範囲が拡大される。
【００２９】
また、本発明に使用される無機質抗菌性粉末６は、上記した抗菌性に加えて、消臭性を併せ持つため、上記した抗菌性成形体１として、例えば、着用や洗濯にも耐え長期に亘り優れた消臭効果を発揮可能な衣服の作製が可能となる。
【００３０】
なお、本実施例では、母材２として繊維を適用したが、本発明はこれに限定されるものではなく、プラスチックや金属、紙等、様々な素材に適用可能であり、幅広い用途への応用が可能である。
【００３１】
また、本実施例では、無機質抗菌性粉末６をプラスチックに付着させた抗菌性粒体４を用いて、抗菌性成形体１を構成したが、植毛用接着剤３を塗布した母材２に、無機質抗菌性粉末６を吹き付けて、抗菌性成形体を構成しても良い。
【００３２】
更に、本実施例では、スチレンアクリル酸エステルースチレン共重合体を主成分とする植毛用接着剤３が採用されたが、これに代えて、例えば酢酸系粘着剤を主成分とする粘着剤を採用することも可能である。
【実施例２】
【００３３】
図４は、本発明の実施例２に係る抗菌性成形体を示す概略断面図である。
本実施例の抗菌性成形体２０は、図４に示されるように、母材２１と、母材２１の表裏両面に固着されている抗菌性粒体４とからなる。
【００３４】
母材２１は、本実施例では、芯鞘型混合繊維２２からスパンボンド法により形成された不織布（品名：エルベス、ユニチカ社製）である。
【００３５】
図５は、実施例２の芯鞘型混合繊維の構造を示す断面図である。
芯鞘型混合繊維２２は、図５に示されるように、接着性樹脂２４と、該接着性樹脂２４に被覆されている芯繊維２３とからなる。
【００３６】
芯繊維２３は、本実施例では耐熱性や強度に優れたポリエステル樹脂からなる。
接着性樹脂２４は、本実施例ではオレフィン系の低密度ポリエチレンワックスからなり、耐磨耗性及び耐水性に優れ且つ熱可塑性を有し、１１８℃において溶融する。
なお、本実施例では接着性樹脂２４としてポリエチレンワックスを採用したが、例えば酢酸ビニルやナイロン等を採用することも可能である。
【００３７】
抗菌性粒体４は、図２に示されるように、球状の母材５と、母材５の表面の全体に付着されている無機質抗菌性粉末６とからなる。
【００３８】
続いて、本実施例の抗菌性成形体２０の製造方法について、説明する。
図６は、本発明の実施例２に係る抗菌性成形体の製造工程を示す説明図である。
【００３９】
まず、母材２１の表裏両面を、１３０℃の加熱板２５により加熱する。これにより、母材２１の表裏両面を形成する接着性樹脂２４が、加熱されて溶融する。接着性樹脂２４が溶融した時点で、抗菌性粒体４を水に分散した抗菌剤を、母材２１の表裏両面にスプレーにより塗布する。これにより、抗菌性粒体４が、図６に示されるように、母材２１の表裏両面に付着する。その後、母材２１を冷却すると、接着性樹脂２４は熱可塑性により再び硬化し、抗菌性粒体４は母材２１の両面に固着される。
【００４０】
以上のように、本発明の実施例２によれば、接着剤を用いることなく、無機質抗菌性粉末６を含む抗菌性粒体４を母材２１に直接付着させるので、人体への毒性の影響が無く、安全性の高い抗菌性成形体２０が得られる。また、接着性樹脂２４を用いることにより、更に良好な耐磨耗性及び耐水性が得られるので、上記した抗菌性成形体２０として、例えば、着用や洗濯にも耐え、永続的に優れた抗菌効果を発揮可能な衣服の作製が可能となる。
【図面の簡単な説明】
【００４１】
【図１】本発明の実施例１に係る抗菌性成形体を示す概略断面図である。
【図２】抗菌性粒体を示す拡大図である。
【図３】抗菌性試験の結果を示す説明図である。
【図４】本発明の実施例２に係る抗菌性成形体を示す概略断面図である。
【図５】実施例２の芯鞘型混合繊維の構造を示す断面図である。
【図６】本発明の実施例２に係る抗菌性成形体の製造工程を示す説明図である。
【符号の説明】
【００４２】
１、２０  抗菌性成形体
２、５、２１  母材
３  植毛用接着剤
４  抗菌性粒体
６  無機質抗菌性粉末
２２  芯鞘型混合繊維
２３  芯繊維
２４  接着性樹脂
【図１】
2008127297.tif 000003
【図２】
2008127297.tif 000004
【図３】
2008127297.tif 000005
【図４】
2008127297.tif 000006
【図５】
2008127297.tif 000007
【図６】
2008127297.tif 000008